НОВЫЕ КАТАЛИТИЧЕСКИЕ НЕЙТРАЛИЗАТОРЫ TWC НА ОСНОВЕ НАНОЧАСТИЦ PGM ДЛЯ ПРИМЕНЕНИЯ С ОТРАБОТАВШИМИ ГАЗАМИ БЕНЗИНА

1. Композиция каталитического нейтрализатора TWC, содержащая наночастицы металла платиновой группы (PGM), причем наночастицы PGM имеют средний размер частиц от около 1 нм до около 20 нм со стандартным отклонением (SD) не более 1 нм.
2. Композиция каталитического нейтрализатора TWC по п. 1, в которой наночастицы PGM имеют средний размер частиц от около 2 нм до около 15 нм.
3. Композиция каталитического нейтрализатора TWC по п. 1 или 2, в которой наночастицы PGM представляют собой Rh или Pd.
4. Композиция каталитического катализатора TWC по любому из предшествующих пунктов, в которой наночастицы PGM имеют средний размер частиц менее 40 нм после выдерживания при 950°C в течение 20 часов.
5. Каталитическое изделие для очистки отработавшего газа, содержащее подложку и первую каталитическую область на подложке; причем первая каталитическая область содержит первый компонент металла платиновой группы (PGM), причем первый компонент PGM содержит наночастицы PGM, причем наночастицы PGM имеют средний размер частиц от около 1 нм до около 20 нм со стандартным отклонением (SD) не более 1 нм.
6. Каталитическое изделие по п. 5, в котором наночастицы PGM имеют средний размер частиц от около 2 нм до около 15 нм.
7. Каталитическое изделие по п. 6, в котором наночастицы PGM представляют собой Rh или Pd.
8. Каталитическое изделие по любому из пп. 5-7, дополнительно содержащее вторую каталитическую область.
9. Каталитическое изделие по п. 8, в котором вторая каталитическая область содержит второй компонент PGM.
10. Каталитическое изделие по п. 9, в котором второй компонент PGM выбирают из группы, состоящей из палладия, платины, родия и их смеси.
11. Каталитическое изделие по п. 9 или 10, в котором второй компонент PGM представляет собой Pd в случае, когда наночастицы PGM представляют собой Rh; или второй компонент PGM представляет собой Rh в случае, когда наночастицы PGM представляют собой Pd.
12. Каталитическое изделие по любому из пп. 5-11, в котором наночастицы PGM имеют средний размер частиц менее 40 нм после выдерживания при 950°C в течение 20 часов.
13. Каталитическое изделие по любому из пп. 8-11, в котором менее 20% наночастиц PGM присутствует во второй каталитической области после выдерживания при 950°C в течение 20 часов.
14. Система очистки выбросов для очистки потока отработавших газов сгорания, содержащая каталитическое изделие по любому из пп. 5-13.
15. Способ очистки отработавшего газа из двигателя внутреннего сгорания, включающий в себя приведение отработавшего газа в контакт с каталитическим изделием по любому из пп. 5-13.